(57)【特許請求の範囲】
【請求項１】
多孔性構造体の骨格組織は、断面形状が略多角形状又は略円形状のセルを含む連通気泡のメラミン系樹脂の発泡体であって、立体的網目状構造体で構成され、
前記連通気泡の発泡体からなる多孔性構造体の骨格組織に、ゴム及び樹脂の少なくともいずれかの被覆物質が被覆されており、
前記連通気泡の発泡体からなる多孔性構造体は、
骨格組織の骨格部の平均肉厚が１〜１００μｍ、
骨格組織の空隙部の平均孔径が１０μｍ〜３ｍｍ、
３ｋｇｆ／ｃｍ２以下の引張強度、５００％以下の伸び、及び０．２ｋｇｆ以上の圧縮反発力を有し、
前記被覆物質が、合成ゴム又は天然ゴムのラテックス、有機ポリマーのエマルジョン、有機ポリマーの有機溶剤溶液のいずれかのコーティング組成物であって、これを含浸して、骨格組織の空隙部に当該コーティング組成物を吸収させた後、揮発成分を揮発させる汚れ落とし具。
【請求項２】
多孔性構造体の骨格組織は、断面形状が略多角形状又は略円形状のセルを含む連通気泡の発泡体であって、立体的網目状構造体で構成され、
前記連通気泡の発泡体からなる多孔性構造体は、
骨格組織の骨格部の平均肉厚が１〜１００μｍ、
骨格組織の空隙部の平均孔径が１０μｍ〜３ｍｍ、
３ｋｇｆ／ｃｍ２以下の引張強度、５００％以下の伸び、及び０．２ｋｇｆ以上の圧縮反発力を有し、
当該連通気泡の発泡体に、合成ゴム又は天然ゴムのラテックス、有機ポリマーのエマルジョン、有機ポリマーの有機溶剤溶液のいずれかのコーティング組成物を含浸して、骨格組織の空隙部に当該コーティング組成物を吸収させた後、揮発成分を揮発させる汚れ落とし具の製造方法。
【請求項３】
前記請求項２のコーティング組成物に代わりに、塩化ビニルと可塑剤を含むゾル組成物を含浸し、加熱して硬化させた汚れ落とし具の製造方法。  
【発明の詳細な説明】
【０００１】
【発明の属する技術分野】
本発明は汚れ落とし具に関し、より詳細には、水を付けなくても汚れを落とすことができ、強度があり、耐久性に優れた汚れ落とし具に関する。
【０００２】
【従来の技術】
特開平１１−１２８１３７号は、連続気泡の多孔体で、拭き取り時に摩擦によって粒子状に剥離する表面を有する汚れ落とし具を開示している。
【０００３】
【発明が解決しようとする課題】
しかし、特開平１１−１２８１３７号は、多孔体の強度が弱く、耐久性がなく、細かく摩耗するため粉がでる問題点があった。また、従来、ウレタンやセルロース、メラミン等の多孔性構造体の汚れ落とし具もあったが、ウレタンやセルロースは水を付けなければ、汚れが落ちなかった。また、メラミンは、水を使わずに汚れが落ちるが、強度が弱く、耐久性が劣る上、摩耗した粉が飛び散る問題があった。
【０００４】
本発明の目的は、水を付けなくても汚れを落とすことができ、また摩耗した粉が飛び散るおそれもなく、しかも強度があり、耐久性に優れた汚れ落とし具を提供するところにある。
【０００５】
【課題を解決するための手段】
本発明者らは鋭意検討した結果、多孔性構造体の骨格組織に、ゴム及び樹脂の少なくともいずれかの被覆物質が被覆されている汚れ落とし具を採用した。
【０００６】
この汚れ落とし具は、特に限定されるものではないが、上記多孔性構造体の骨格組織に、合成ゴム又は天然ゴムのラテックス、有機ポリマーのエマルジョン、有機ポリマーの有機溶剤溶液のいずれかのコーティング組成物を含浸して、骨格組織の空隙部に当該コーティング組成物を吸収させた後、揮発成分を揮発させて得られるものが好ましく、特に骨格組織の多孔性構造体が有機ポリマーで構成され、骨格組織の骨格部の平均肉厚が１〜１００μｍであり、骨格組織の空隙部の平均孔径が１０μｍ〜３ｍｍであり、骨格組織の多孔性構造体の断面形状が略多角形状又は略円形状のセルを含む構造体であることが望ましい。
【０００７】
上記構造の汚れ落とし具であれば、ゴム及び樹脂の少なくともいずれかの被覆物質が汚れを吸着し、水を付けなくても汚れを落とすことができ、また摩耗した粉が飛び散るおそれもなく、しかも上記被覆物質によって骨格組織の強度が向上し、耐久性に優れた汚れ落とし具とすることができる。
【０００８】
【発明の実施の形態】
以下、図面に基づいて本発明を説明する。図１は本発明の一実施形態に係る汚れ落とし具の概略拡大組織図である。図２は同汚れ落とし具の骨格組織をその表面から２００倍に拡大して撮影した顕微鏡写真を示す図である。なお、図２の電子顕微鏡写真は「ERA-8000」（株式会社 エリオニクス製）を用いて撮影した。
【０００９】
図において、１は汚れ落とし具、２は汚れ落とし具１の骨格組織であり、有機ポリマーの多孔性構造体で構成されている。なお、この骨格組織２は有機ポリマーの多孔性構造体で構成されているが、有機ポリマー以外の物質で構成することも可能である。３は骨格組織２に被覆されたゴム成分又は樹脂成分の被覆物質である。図１中、被覆物質３は、骨格組織２表面に点で描いて表示されている。
なお、本実施形態の骨格組織は、剛性の大きな骨格部２ａが略多角形又は略円形のセルからなる構造体としての発泡状構造体で構成されている。２ｂは骨格部２ａで囲まれて形成された骨格組織の空隙部である。
【００１０】
本実施形態の汚れ落とし具は、上記のように、骨格組織２の空隙部２ｂにゴム成分又は樹脂成分の被覆物質が被覆されている。従って、ゴム成分又は樹脂成分の被覆物質が被覆されていない多孔性構造体の汚れ落とし具と比較して、強度があり、耐久性に優れている。また、水を付けなくても汚れを落とすことができ、また摩耗した粉が飛び散るおそれもない。
【００１１】
多孔性構造体の骨格組織２において、骨格部２ａの平均肉厚は、特に制限されないが、例えば、１〜１００μｍ（好ましくは１０〜５０μｍ）である。また、骨格組織２の空隙部２ｂの平均孔径は、特に制限されないが、例えば、１０μｍ〜３ｍｍ（好ましくは２０μｍ〜１ｍｍ）である。
【００１２】
また、多孔性構造体の骨格組織２において、空隙率（気孔率）は特に制限されず、例えば、６０％以上、好ましくは８０％以上、さらに好ましくは９０％以上（例えば、９０〜９９．８％）である。
【００１３】
また、前記骨格組織の多孔性構造体は、３ｋｇｆ／ｃｍ２以下、好ましくは２ｋｇｆ／ｃｍ２以下の引張強度を有することが好適である。この引張強度の数値は、ＪＩＳ  Ｋ  ６４０２に準拠して測定した値である。但し、サンプルの厚みは１０ｍｍ、ダンベルは２号形状、引張速度は３００ｍｍ／ｍｉｎである。また、上記多孔性構造体は、５００％以下、好ましくは１００％以下の伸びを有することが好ましい。この伸びの測定値も、ＪＩＳ  Ｋ  ６４０２に準拠して測定した値である。但し、サンプルの厚みは１０ｍｍ、ダンベルは２号形状、引張速度は３００ｍｍ／ｍｉｎである。また、上記多孔性構造体は、０．２ｋｇｆ以上、好ましくは０．７ｋｇｆ以上の圧縮反発力を有することが好ましい。この圧縮反発力は、厚さ１０ｍｍのサンプルに直径１５．２ｍｍのディスクを当て、７ｍｍ／ｍｉｎの速さで５ｍｍ圧縮した時の反発力を測定した数値である。これらはいずれも汚れ落としの際、当該骨格部が分断乃至破断し難く、強度及び弾力性があり、腰が強く、耐久性の点で好ましいからである。これらのことから、本実施形態の好適な多孔性構造体は、３ｋｇｆ／ｃｍ２以下の引張強度、５００％以下の伸び、及び０．２ｋｇｆ以上の圧縮反発力を有することが好ましい。
【００１４】
なお、本実施形態の骨格組織２の有機ポリマーとしてはメラミン系樹脂が用いられている。また、被覆物質３はニトリルブチルゴムＮＢＲが用いられている。
【００１５】
本発明に係る汚れ落とし具は、上記の通りであるため、従来と比較して、強度及び弾力性があり、腰が強く耐破断性に優れており、しかも使用感に富んでいる。
【００１６】
ところで、本発明の汚れ落とし具は、上記実施形態に限定されるものではない。多孔性構造体としては、骨格部と空隙部とを有する骨格組織を形成しているものであれば特に制限されない。このような多孔性構造体としては、例えば、略多角形又は略円形のセルからなる構造体や、網目状構造体などを採用することができる。
【００１７】
本発明では、骨格部の形状や空隙部の形状は特に制限されない。骨格組織は、前述のように、骨格組織として機能して被覆物質が被覆されている母材として機能する構成であればよい。
【００１８】
略多角形又は略円形のセルを含む構造体としては、セルの形状が略多角形又は略円形であるものを含んでいる構造体であれば特に制限されず、例えば、発泡状構造体（スポンジ状構造体など）などのセルが略円形状の構造体や、ハニカム状構造体などのセルが略多角形状の構造体などが挙げられ、発泡状構造体が好適に用いられる。なお、発泡状構造体は、気孔率が９０％未満では、気泡は球形又はほぼ球形の形状をしているが、気孔率が９０％以上になると、立体的網目状構造体のような形状を有するようになり、汚れ落とし具として更に好ましい。
【００１９】
略多角形又は略円形のセルを含む構造体（特に発泡状構造体）において気泡の形態は特に制限されず、連通気泡又は独立気泡であってもよく、また連通気泡と独立気泡が混合していても差し支えない。但し、汚れ落とし具の骨格組織内にもコーティング組成物を含浸させて被覆する必要から、連通気泡であることが望ましい。なお、連通気泡としては実質的に連通気泡であればよく、本発明では、全気泡に対して連通気泡の割合が９０％以上（すなわち、独立気泡の割合が１０％未満）のものであれば連通気泡として取り扱われる。
【００２０】
また、網目状構造体としては、平面的網目状構造体（すなわち、２次元的な網目状構造体）であっても差し支えないが、立体的網目状構造体（すなわち、３次元的な網目状構造体）であることが好ましい。立体的網目状構造体であると、一層、汚れ落とし具の強度を向上させることができる。
【００２１】
本発明の多孔性構造体の材質は、特に限定されず、例えば、有機ポリマー乃至無機ポリマーで構成された多孔性構造体を使用することができる。例えば、有機ポリマーとしては、合成ポリマー、天然ポリマーのいずれであっても用いることができる。有機ポリマーは単独で又は二種以上組み合わせて使用できる。有機ポリマーとしては、例えば、樹脂（例えば、熱硬化性樹脂や熱可塑性樹脂など）やゴム類、繊維などを用いることができる。もちろん、多孔性構造体が略多角形又は略円形のセルを含む構造体の場合は樹脂やゴム類が用いられ、網目状構造体の場合は繊維が用いられている。
【００２２】
樹脂には、例えば、メラミン系樹脂、エポキシ系樹脂、ウレタン系樹脂、尿素系樹脂、フェノール系樹脂などの熱硬化性樹脂、ポリスチレンなどのスチレン系樹脂、ポリエステルなどのエステル系樹脂、ポリアクリル酸エステルなどのアクリル系樹脂、ポリエチレンなどのオレフィン系樹脂、ポリ塩化ビニルなどの塩化ビニル系樹脂などの熱可塑性樹脂などの各種の樹脂やエラストマーが含まれ、ゴム類には、天然ゴム、スチレン−ブタジエンゴム、ニトリル−ブタジエンゴムなどの各種のゴム類が含まれる。また、海綿などの天然高分子多孔体なども用いることができる。繊維としては、例えば、木綿、絹、麻などの天然繊維、セルロース系繊維、エステル系繊維、アクリル系繊維、アミド系繊維などの合成繊維など各種の繊維を用いることができる。
【００２３】
特に、断面形状が略多角形又は略円形のセルを含む構造体では、有機ポリマーとしてメラミン系樹脂を用いると、骨格部の肉厚が薄く、空隙部の孔径も小さく、かつ気孔率が高い発泡状構造体又は立体的網目状構造体を形成することができる。もちろん、有機ポリマーとしてメラミン系樹脂以外のものを用いる場合でも、骨格部の肉厚、空隙部の孔径、気孔率をコントロールすることも可能である。
【００２４】
汚れ落とし具組成物のコーティング組成物としては、特に制限されないが、骨格組織の多孔性構造体に含浸、吸収させることができる組成物が好ましい。合成ゴム又は天然ゴムのラテックス、有機ポリマーのエマルジョン、有機ポリマーの有機溶剤溶液が挙げられる。具体的には、ＳＢＲラテックス（例えば、日本合成ゴム社製、品番「０５６１」）、ＮＢＲラテックス（例えば、日本合成ゴム社製、品番「０９１０」）、アクリル樹脂エマルジョン（例えば、日本合成ゴム社製、品番「ＡＥ３３７」）を例示することができる。また、上記コーティング組成物に代わりに、塩化ビニル系樹脂と可塑剤を含むゾル組成物を用いることも好適である。これは、塩化ビニル系樹脂と可塑剤とによるゾル状組成物が、骨格組織の多孔性構造体に含浸、吸収させる上で流動性があり、かつ骨格組織の多孔性構造体の空隙部において硬化し易いためである。
【００２５】
可塑剤としては、含有されている熱可塑性樹脂を可塑化することができる可塑剤、特にポリ塩化ビニルを可塑化することができる可塑剤であれば、公知の可塑剤を用いることができる。可塑剤としては、ジオクチルフタレート、ジヘプチルフタレートなどのフタレート系可塑剤が好適に用いられる。
【００２６】
その他、研磨剤や、炭酸カルシウム、炭酸マグネシウム、酸化マグネシウム、シリカ、タルク、クレー、珪藻土、石英粉、アルミナ、アルミナシリケート、マイカなどの充填剤や、金属石鹸、バリウムー亜鉛系の安定剤、カルシウム−亜鉛系、マグネシウム−亜鉛系の安定剤、着色剤、香料、界面活性剤、グリコール類などを用いることができる。また、着色剤としては、有機顔料、無機顔料、蛍光顔料などの公知の顔料や、公知の染料などを用いることもできる。
【００２７】
多孔性構造体の骨格組織において、前記多孔性構造体の空隙部の全容積に対するゴム又は樹脂の充填率は特に限定されない。上記骨格組織にゴム又は樹脂が被覆される程度に充填されていることが重要である。かかる点で、最大でも同充填率は８０％までであり、５０％以下又は３０％以下が好ましく、最適には１０％以下である。これは同充填率が８０％を超えると、剛性が高くなりすぎるため、汚れ落としの性質がかえって低下し、また多孔性構造体の骨格組織が破断しやすくなる。同充填率が５０％以下又は３０％以下、特に１０％以下であれば、多孔性構造体の骨格組織にゴム又は樹脂が適度に被覆されている状態にあることから、剛性の向上が防止される一方で、耐久性は保持され、かつ汚れ落としの作用効果も十分図られる。
【００２８】
また、最終製品である汚れ落とし具において、多孔性構造体の骨格組織に対する被覆物質の重量比も特に限定されないが、好ましくは１対１〜１対４．５、すなわち１〜０．２２が好適な範囲である。
【００２９】
なお、本発明の汚れ落とし具は、多孔性構造体及び被覆物質の少なくともいずれかが着色されている構成も採用することができる。特に、多孔性構造体及び被覆物質をそれぞれ異なる着色にて構成した場合はその外観色に興味がそそられる。
【００３０】
またさらに、骨格組織を複数の多孔性構造体のブロックで構成することもできる。例えば、球状、角状、板状の少なくともいずれかであるブロック状多孔性構造体である。特に、骨格組織を複数の多孔性構造体のブロックで構成した汚れ落とし具の場合、各ブロックが独立していることから、そのブロック間の継ぎ目が折り目となり、必要に応じてこの継ぎ目を境にして折ることができ、便宜である。
【００３１】
本発明の汚れ落とし具の製造方法については、特に制限されないが、多孔性構造体の骨格組織に、合成ゴム又は天然ゴムのラテックス、有機ポリマーのエマルジョン、有機ポリマーの有機溶剤溶液のいずれかのコーティング組成物を含浸して、骨格組織の空隙部に当該コーティング組成物を吸収させた後、揮発成分を揮発させる汚れ落とし具の製造方法が好適である。また、上記のコーティング組成物に代わりに、塩化ビニルと可塑剤を含むゾル組成物を含浸し、加熱して硬化させた汚れ落とし具の製造方法も採用できる。
【００３２】
【実施例】
次の表１に示した●の組み合わせの組成で、多孔性構造体の骨格組織に、合成ゴム又は天然ゴムのラテックス、有機ポリマーのエマルジョンの各コーティング組成物を含浸して、骨格組織の空隙部にこれらの組成物を吸収させた後、揮発成分を揮発させて、汚れ落とし具を試作した。また、同じく表１に示す様に、多孔性構造体の骨格組織に、上記のコーティング組成物に代わりに、塩化ビニルと可塑剤であるＤＯＰ（ジオクチルフタレート）ゾルが重量比で２：３の塩化ビニル樹脂系ゾル組成物を含浸し、加熱して硬化させて汚れ落とし具を試作した。
【００３３】
【表１】
0004647069.tif 000002
【００３４】
なお、表１中、ＳＢＲラテックスは日本合成ゴム社製、品番「０５６１」、ＮＢＲラテックスは日本合成ゴム社製、品番「０９１０」、アクリル樹脂エマルジョンは日本合成ゴム社製、品番「ＡＥ３３７」を用いた。また、上記ゾル組成物の組成として、樹脂はポリ塩化ビニル、商品名「ＺＥＳＴ  Ｐ２１」、新第一塩ビ社製、可塑剤はジオクチルフタレート、商品名「サンソサイザーＤＯＰ」、新日本理化社製をそれぞれ用いた。なお、上記ゾル組成物には、充填剤（重質炭酸カルシウム、備北粉化工社製）１７重量部、安定剤（マグネシウム−亜鉛系、商品名「Ｒ−２３Ｌ」、東京ファインケミカル社製）１重量部が含まれている。
【００３５】
また、表１中、メラミン系樹脂の発泡体はBASF社製、商品名「バソテクト（Basotect）」、ウレタン系樹脂の発泡体はイノアックコーポレーション（INOAC CORPORATION）社製、商品名「MF-50」である。
【００３６】
（評価）
実施例及び比較例に係る汚れ落とし具について、汚れの落ち及び耐久性を以下の試験条件で評価した。評価結果は、表１に示した。
【００３７】
汚れの落ちは、汚れの付着した化粧板を水を付けずに拭いて、汚れの落ち具合を官能評価した。◎は汚れ落ちが特に優れている。○は実用性の点で汚れ落ちが良好である。×は汚れ落ちが悪く実用性に欠ける。
【００３８】
耐久性は、化粧版で１００回擦過したときの摩耗状態を官能評価した。◎は摩耗がなく特に優れている。○は摩耗がほとんどなく実用性の点で良好である。×は摩耗し、耐久性に欠ける。
【００３９】
表１より、本実施例の汚れ落とし具は、前記被覆物質が多孔性構造体の骨格組織に被覆されていない比較例と比べて、汚れ落ち及び耐久性の点でいずれも良好であることが認められた。また、実施例の汚れ落とし具は、水を付けなくても汚れを落とすことができ、また摩耗した粉が飛び散ることも防止されていた。
【００４０】
【発明の効果】
本発明は、多孔性構造体の骨格組織に、ゴム及び樹脂の少なくともいずれかの被覆物質が被覆されている汚れ落とし具、中でも特に、多孔性構造体の骨格組織に、合成ゴム又は天然ゴムのラテックス、有機ポリマーのエマルジョン、有機ポリマーの有機溶剤溶液のいずれかのコーティング組成物を含浸して、骨格組織の空隙部に当該コーティング組成物を吸収させた後、揮発成分を揮発させる汚れ落とし具であるため、水を付けなくても汚れを落とすことができ、また摩耗した粉が飛び散るおそれもなく、しかも強度があり、耐久性に優れている。
【図面の簡単な説明】
【図１】  本発明の一実施形態に係る汚れ落とし具の概略拡大組織図である。
【図２】  同汚れ落とし具の骨格組織をその表面から２００倍に拡大して撮影した顕微鏡写真を示す図である。
【符号の説明】
１    汚れ落とし具
２    骨格組織
２ａ  骨格部
２ｂ  空隙部
３    被覆物質
【図１】
0004647069.tif 000003
【図２】
0004647069.tif 000004